ОГНЕСТОЙКИЕ ТЕКСТИЛЬНЫЕ МАТЕРИАЛЫ

А1. Текстильный материал, имеющий первую поверхность и вторую поверхность, противоположную первой поверхности, причем текстильный материал включает:
(а) множество первых нитей, расположенных в первом направлении, причем первые нити включают целлюлозные волокна; и
(б) множество вторых нитей, расположенных во втором направлении, по существу, перпендикулярном первому направлению, причем вторые нити включают полиоксадиазольные нити;
где первые и вторые нити расположены с такой организацией рисунка, при которой первые нити преимущественно расположены на первой поверхности текстильного материала, и вторые нити преимущественно расположены на второй поверхности текстильного материала.
2. Текстильный материал по п.1, в котором целлюлозные волокна составляют около 50% или более по массе волокон, присутствующих в первых нитях.
3. Текстильный материал по п.1, в котором целлюлозные волокна составляют около 100% по массе волокон, присутствующих в первых нитях.
4. Текстильный материал по п.1, в котором первые нити дополнительно включают синтетические волокна, выбранные из группы, состоящей из полиэфирных волокон, полиамидных волокон, поливинилспиртовых волокон и их смесей.
5. Текстильный материал по п.4, в котором первые нити включают целлюлозные волокна и полиамидные волокна.
6. Текстильный материал по п.5, в котором целлюлозные волокна составляют от около 50% до около 90% по массе волокон, присутствующих в первых нитях, и полиамидные нити составляют от около 10% до около 50% по массе волокон, присутствующих в первых нитях.
7. Текстильный материал по п.1, в котором полиоксадиазольные волокна составляют от около 5% до около 100% по массе волокон, присутствующих во вторых нитях.
8. Текстильный материал по п.3, в котором полиоксадиазольные волокна составляют около 100% по массе волокон, присутствующих во вторых нитях.
9. Текстильный материал по п.1, в котором первые и вторые нити представляют собой однониточную пряжу.
10. Текстильный материал по п.1, в котором первые и вторые нити расположены в тканом рисунке, выбранном из группы, состоящей из сатиновых переплетений и саржевых переплетений.
11. Текстильный материал, включающий:
(а) множество первых нитей, причем первые нити включают целлюлозные волокна и волокна, выбранные из группы, состоящей из полиоксадиазольных волокон, полисульфонамидных волокон, поли(бензимидазольных) волокон, поли(фениленсульфидных) волокон, метаарамидных волокон, параарамидных волокон и их смесей; и
(б) аппретуру, нанесенную на текстильный материал, причем отделка включает фосфорсодержащее соединение, полимеризованное с по меньшей мере частью целлюлозных волокон, причем фосфорсодержащее соединение является продуктом, полученным тепловым отверждением и окислением реакционной смеси, включающей:
(i) первый реагент, выбранный из группы, состоящей из солей тетрагидроксиметилфосфония, конденсатов солей тетрагидроксиметилфосфония и их смесей, и
(ii) поперечно-сшивающий агент, выбранный из группы, состоящей из мочевины, гуанидинов, гуанилмочевины, гликолурила, аммиака, аммиачно-формальдегидных аддуктов, аммиачно-ацетальдегидных аддуктов, аммиачно-бутиральдегидных аддуктов, аммиачно-хлоральных аддуктов, глюкозамина, полиаминов, простых глицидиловых эфиров, изоцианатов, защищенных изоцианатов и их смесей.
12. Текстильный материал по п.11, в котором множество первых нитей расположено в первом направлении, и текстильный материал дополнительно включает множество вторых нитей, расположенных во втором направлении, по существу, перпендикулярном первому направлению, причем вторые нити включают целлюлозные волокна и волокна, выбранные из группы, состоящей из полиоксадиазольных волокон, полисульфонамидных волокон, поли(бензимидазольных) волокон, поли(фениленсульфидных) волокон, метаарамидных волокон, параарамидных волокон и их смесей.
13. Текстильный материал по п.12, в котором первые и вторые нити включают целлюлозные волокна и полиоксадиазольные волокна.
14. Текстильный материал, имеющий первую поверхность и вторую поверхность, противоположную первой поверхности, причем текстильный материал включает:
(а) множество первых нитей, расположенных в первом направлении, причем первые нити включают целлюлозные волокна; и
(б) множество вторых нитей, расположенных во втором направлении, по существу, перпендикулярном первому направлению, причем вторые нити включают волокна, выбранные из группы, состоящей из полиоксадиазольных волокон, полисульфонамидных волокон, поли(бензимидазольных) волокон, поли(фениленсульфидных) волокон, метаарамидных волокон, параарамидных волокон и их смесей; и
(в) аппретуру, нанесенную на текстильный материал, причем аппретура включает фосфорсодержащее соединение, причем фосфорсодержащее соединение включает множество групп пятивалентного оксида фосфина, имеющие амидные связывающие группы, ковалентно присоединенные к ним, причем по меньшей мере часть групп пятивалентного оксида фосфина имеют три амидные связывающие группы, ковалентно присоединенные к ним;
в котором первые и вторые нити расположены с такой организацией рисунка, при которой первые нити преимущественно расположены на первой поверхности текстильного материала, и вторые нити преимущественно расположены на второй поверхности текстильного материала.
15. Текстильный материал по п.14, в котором целлюлозные волокна составляют около 50% или более по массе волокон, присутствующих в первых нитях.
16. Текстильный материал по п.1, в котором целлюлозные волокна составляют около 100% по массе волокон, присутствующих в первых нитях.
17. Текстильный материал по п.14, в котором первые нити дополнительно включают термопластичные синтетические волокна, выбранные из группы, состоящей из полиэфирных волокон, полиамидных волокон, поливинилспиртовых волокон и их смесей.
18. Текстильный материал по п.17, в котором первые нити включают целлюлозные волокна и полиамидные волокна.
19. Текстильный материал по п.18, в котором целлюлозные волокна составляют от около 50% до около 90% по массе волокон, присутствующих в первых нитях, и полиамидные нити включают от около 10% до около 50% по массе волокон, присутствующих в первых нитях.
20. Текстильный материал по п.14, в котором вторые нити включают полиоксадиазольные волокна, и полиоксадиазольные волокна составляют от около 5% до около 100% по массе волокон, присутствующих во вторых нитях.
21. Текстильный материал по п.16, в котором вторые нити включают полиоксадиазольные волокна, и полиоксадиазольные волокна составляют около 100% по массе волокон, присутствующих во вторых нитях.
22. Текстильный материал по п.14, в котором первые и вторые нити представляют собой однониточную пряжу.
23. Текстильный материал, имеющий первую поверхность и вторую поверхность, противоположную первой поверхности, причем текстильный материал включает:
(а) множество первых нитей, расположенных в первом направлении, причем первые нити включают целлюлозные волокна;
(б) множество вторых нитей, расположенных во втором направлении, по существу, перпендикулярном первому направлению, причем вторые нити включают волокна, выбранные из группы, состоящей из полиоксадиазольных волокон, полисульфонамидных волокон, поли(бензимидазольных) волокон, поли(фениленсульфидных) волокон, метаарамидных волокон, параарамидных волокон и их смесей; и
(в) аппретуру, нанесенную на текстильный материал, причем аппретура включает фосфорсодержащее соединение, полимеризованное с по меньшей мере частью целлюлозных волокон, причем фосфорсодержащее соединение является продуктом, полученным тепловым отверждением и окислением реакционной смеси, включающей:
(i) первый реагент, выбранный из группы, состоящей из солей тетрагидроксиметилфосфония, конденсатов солей тетрагидроксиметилфосфония и их смесей, и
(ii) поперечно-сшивающий агент, выбранный из группы, состоящей из мочевины, гуанидинов, гуанилмочевины, гликолурила, аммиака, аммиачно-формальдегидных аддуктов, аммиачно-ацетальдегидных аддуктов, аммиачно-бутиральдегидных аддуктов, аммиачно-хлоральных аддуктов, глюкозамина, полиаминов, простых глицидиловых эфиров, изоцианатов, защищенных изоцианатов и их смесей.
в котором первые и вторые нити расположены с такой организацией рисунка, при которой первые нити преимущественно расположены на первой поверхности текстильного материала, и вторые нити преимущественно расположены на второй поверхности текстильного материала.
24. Текстильный материал по п.23, в котором целлюлозные волокна составляют около 50% или более по массе волокон, присутствующих в первых нитях.
25. Текстильный материал по п.23, в котором целлюлозные волокна составляют около 100% по массе волокон, присутствующих в первых нитях.
26. Текстильный материал по п.23, в котором первые нити дополнительно включают термопластичные синтетические волокна, выбранные из группы, состоящей из полиэфирных волокон, полиамидных волокон, поливинилспиртовых волокон и их смесей.
27. Текстильный материал по п.26, в котором первые нити включают целлюлозные волокна и полиамидные волокна.
28. Текстильный материал по п.27, в котором целлюлозные волокна составляют от около 50% до около 90% по массе волокон, присутствующих в первых нитях, и полиамидные нити составляют от около 10% до около 50% по массе волокон, присутствующих в первых нитях.
29. Текстильный материал по п.23, в котором вторые нити включают полиоксадиазольные волокна, и полиоксадиазольные волокна составляют от около 5% до около 100% по массе волокон, присутствующих во вторых нитях.
30. Текстильный материал по п.25, в котором вторые нити включают полиоксадиазольные волокна, и полиоксадиазольные волокна составляют около 100% по массе волокон, присутствующих во вторых нитях.
31. Текстильный материал по п.23, в котором первые и вторые нити представляют собой однониточную пряжу.